Способ переработки отходов антимонида индия и аппарат его осуществления

1. Способ переработки отходов антимонида индия, включающийся вмешивание в смеси с хлористым аммонием в расплавленный металл, отличающийся тем, что с целью разложения отходов и повышения извлечения индия, отходы смешивают с хлористым цинком и хлористым аммонием в шихту в соотношении InSb:ZnCl2:NH4Cl=1:(0,8-0,9):(0,2-0,3) и шихту вмешивают в расплавленный свинец с температурой 350-450°С, покрытый расплавом хлористого цинка, взятым с расходом равным 1% к весу металла, перемешивают с повышением температуры до 400-500°С, затем охлаждают до 330-350°С, снимают солевой расплав с поверхности металла, а металл фильтруют от твердых примесей сурьмянистого цинка.
2. Способ по п. 1, заключающийся в том, что шихту отходов вмешивают в расплав свинца фильтром в виде двух конусных тарелей с зазором 3-5 мм между ними, погруженных на уровень раздела фаз солевого плава с металлической поверхностью для циркуляции суспензии отходов в расплаве через щель фильтра с повышением температуры до 400-500°С.
3. Способ по пп. 1, 2, заключающийся в том, что перемешивание осуществляют до отсутствия кристаллов отходов в полости тарелей, снижают температуру до 330-350°С, снимают солевой плав с поверхности металла.
3
2
4. Способ по п. 1-3, заключающийся в том, что тарели сжимают до размера зазора 0,1 мм и проводят отделение образовавшихся твердых соединений сурьмы ZnSb из металлического расплава фильтрацией путем наполнения их в полость между тарелями фильтра.
5. Аппарат для осуществления способа по пп. 1-4, состоящий из фильтра в виде двух конусообразных тарелей, соединенных большими основаниями, с приводом их вращения, механизмом вертикального перемещения фильтра и взаимного смещения тарелей, отличающийся тем, что с целью обеспечения смешения реагентов и разделения продуктов, обе конусные тарели снабжены окнами для циркуляции расплава соли и металла и механизма обеспечения зазора.